(57)【要約】  ケイ素元素と、アルカリ土類金属元素及びマグネシウム元素からなる群より選ばれる少なくとも一種の元素を含有するゼオライト触媒の存在下で、シクロヘキサノンオキシムを気相にてベックマン転位反応させる工程を含み、前記ゼオライト触媒中の前記元素の濃度が３質量ｐｐｍ以上１００００質量ｐｐｍ以下である、ε−カプロラクタムの製造方法。【特許請求の範囲】
【請求項１】
ケイ素元素と、アルカリ土類金属元素及びマグネシウム元素からなる群より選ばれる少なくとも一種の元素とを含有するゼオライト触媒の存在下で、シクロヘキサノンオキシムを気相にてベックマン転位反応させる工程を含み、前記ゼオライト触媒中の前記アルカリ土類金属元素及びマグネシウム元素からなる群より選ばれる少なくとも一種の元素の濃度が３質量ｐｐｍ以上１００００質量ｐｐｍ以下である、ε−カプロラクタムの製造方法。
【請求項２】
下記混合工程を含む方法で前記ゼオライト触媒を製造する工程をさらに含む、請求項１に記載のε−カプロラクタムの製造方法。
混合工程：ゼオライトと、アルカリ土類金属元素及びマグネシウム元素からなる群より選ばれる少なくとも一種の元素を有する化合物を含有する溶液とを混合する工程
【請求項３】
前記ゼオライトがペンタシル型構造である請求項２に記載のε−カプロラクタムの製造方法。
【請求項４】
前記ゼオライトがネストシラノールを有するゼオライトであり、前記ネストシラノールを有するゼオライトが下記工程（１）及び下記工程（２）を順に含む方法で製造される、請求項２または３に記載のε−カプロラクタムの製造方法。
工程（１）：ホウ素化合物及びゲルマニウム化合物からなる群より選ばれる少なくとも１種の化合物と、ケイ素化合物とを含む混合物を反応させて、ゼオライト結晶を得る工程
工程（２）：前記ゼオライト結晶を、無機酸及び有機酸からなる群より選ばれる少なくとも１種の酸を含む水溶液で接触処理する工程
【請求項５】
前記ゼオライト触媒が、マグネシウム元素を含有する、請求項１〜４のいずれか一項に記載のε−カプロラクタムの製造方法。
【発明の詳細な説明】
【技術分野】
【０００１】
本発明は、ゼオライト触媒の存在下で、シクロヘキサノンオキシムを気相にてベックマン転位反応させる工程を含むε−カプロラクタムの製造方法に関するものである。
【背景技術】
【０００２】
従来、ε−カプロラクタムの製造方法の１つとして、ゼオライトを触媒として用いて、シクロヘキサノンオキシムを気相にてベックマン転位反応させる方法が知られている。例えば、特許文献１には、触媒として、アンモニア、低級アルキルアミン、アリルアミン及び水酸化アルキルアンモニウムから選ばれる少なくとも１種の塩基性物質と、アンモニウム塩との水溶液に、又はアンモニア水に、接触させて得られる固体触媒を用いる方法が提案されている。また、特許文献２には、ゼオライト−触媒に接して、２５０〜４５０℃の温度範囲で、気相で、シクロヘキサノンオキシムのベックマン転移により、ε−カプロラクタムを製造する方法が提案されている。
【先行技術文献】
【特許文献】
【０００３】
【特許文献１】特開平５−１７０７３２号公報
【特許文献２】特開平９−１２５４０号公報
【発明の概要】
【発明が解決しようとする課題】
【０００４】
しかし、上記特許文献に記載の製造方法は、初期の触媒活性が低く、また時間の経過に伴って触媒活性が低下するため、長期間にわたって、シクロヘキサノンオキシムを高転化率で反応させ、ε−カプロラクタムを製造し続けることが難しく、生産性が満足できるものではなかった。
本発明の目的は、初期の触媒活性が高く、且つ長期間にわたって高い触媒活性を維持でき、生産性に優れるε−カプロラクタムの製造方法を提供することにある。
【課題を解決するための手段】
【０００５】
本発明者らは、鋭意研究を行った結果、ケイ素元素と、アルカリ土類金属元素及びマグネシウム元素からなる群より選ばれる少なくとも一種の元素とを含有するゼオライト触媒を用いることにより、上記目的を達成できることを見出し、本発明を完成するに至った。【０００６】
すなわち本発明は、ケイ素元素と、アルカリ土類金属元素及びマグネシウム元素からなる群より選ばれる少なくとも一種の元素を含有するゼオライト触媒の存在下で、シクロヘキサノンオキシムを気相にてベックマン転位反応させる工程を含み、前記ゼオライト触媒中の前記アルカリ土類金属元素及びマグネシウム元素からなる群より選ばれる少なくとも一種の元素の濃度が３質量ｐｐｍ以上１００００質量ｐｐｍ以下である、ε−カプロラクタムの製造方法を提供するものである。
【発明の効果】
【０００７】
本発明によれば、初期の触媒活性が高く、且つ長期間にわたって高い触媒活性を維持でき、生産性に優れるε−カプロラクタムの製造方法を提供することができる。
【図面の簡単な説明】
【０００８】
【図１】実施例１および比較例１における反応速度定数の変化を示す図である。
【図２】ネストシラノールの構造を示す図である。
【図３】実施例２〜５および比較例２におけるシクロヘキサノンオキシムの転化率の変化を示す図である。
【発明を実施するための形態】
【０００９】
本発明で用いるゼオライト触媒は、ケイ素元素と、アルカリ土類金属元素及びマグネシウム元素からなる群より選ばれる少なくとも一種の元素（以下、元素Ａと称することがある。）とを含有する触媒であって、具体的には、ケイ素元素と酸素元素と元素Ａとを含有する触媒である。上記ゼオライト触媒は、上記以外の他の元素を含んでいてもよい。
【００１０】
元素Ａとしては、カルシウム元素、ストロンチウム元素、バリウム元素等のアルカリ土類金属元素や、マグネシウム元素等が挙げられ、好ましくはマグネシウム元素である。
【００１１】
上記ゼオライト触媒中の元素Ａの濃度は、３質量ｐｐｍ以上１００００質量ｐｐｍ以下であり、５質量ｐｐｍ以上５０００質量ｐｐｍ以下であることが好ましく、５質量ｐｐｍ以上２０００質量ｐｐｍ以下であることがより好ましく、５質量ｐｐｍ以上３００質量ｐｐｍ以下であることがさらに好ましく、２０質量ｐｐｍ以上３００質量ｐｐｍ以下であることがよりいっそう好ましい。元素Ａの濃度が上記の範囲であるゼオライト触媒を用いることにより、長期間にわたって高い触媒活性を維持し、ε−カプロラクタムを生産性よく製造することができるだけでなく、初期のε−カプロラクタムの選択率をより高くすることができる。ゼオライト触媒中の元素Ａの濃度は、誘導結合プラズマ発光分析法（ＩＣＰ−ＡＥＳ法）又は誘導結合プラズマ質量分析法（ＩＣＰ−ＭＳ法）で測定することができる。ゼオライト触媒中の元素Ａの濃度が少量（例えば、１０質量ｐｐｍ以下）の場合は、誘導結合プラズマ質量分析法（ＩＣＰ−ＭＳ法）で測定することが好ましく、そうでない場合は、誘導結合プラズマ発光分析法（ＩＣＰ−ＡＥＳ法）で測定することが好ましい。
【００１２】
上記ゼオライト触媒の製造方法としては、ゼオライトと、元素Ａを有する化合物を含有する溶液とを混合する工程（混合工程）を含む方法等が挙げられる。
【００１３】
上記ゼオライトは、その骨格を構成する元素としてケイ素元素と酸素元素を含むものであり、ケイ素元素と酸素元素とから骨格が構成される結晶性シリカであってもよく、骨格を構成する元素としてさらに他の元素（ただし、元素Ａを除く）を含む結晶性メタロシリケート等であってもよい。
上記ゼオライトとしては、種々の構造のものが知られているが、中でもペンタシル型構造を有するものが好ましい。ペンタシル型構造としては、ＡＢＷ、ＡＣＯ、ＡＥＩ、ＡＥＬ、ＡＥＮ、ＡＥＴ、ＡＦＧ、ＡＦＩ、ＡＦＮ、ＡＦＯ、ＡＦＲ、ＡＦＳ、ＡＦＴ、ＡＦＸ、ＡＦＹ、ＡＨＴ、ＡＮＡ、ＡＰＣ、ＡＰＤ、ＡＳＴ、ＡＴＮ、ＡＴＯ、ＡＴＳ、ＡＴＴ、ＡＴＶ、ＡＷＯ、ＡＷＷ、ＢＥＡ、ＢＩＫ、ＢＯＧ、ＢＰＨ、ＢＲＥ、ＣＡＮ、ＣＡＳ、ＣＦＩ、ＣＧＦ、ＣＧＳ、ＣＨＡ、ＣＨＩ、ＣＬＯ、ＣＯＮ、ＣＺＰ、ＤＡＣ、ＤＤＲ、ＤＦＯ、ＤＦＴ、ＤＯＨ、ＤＯＮ、ＥＡＢ、ＥＤＩ、ＥＭＴ、ＥＰＩ、ＥＲＩ、ＥＳＶ、ＥＵＯ、ＦＡＵ、ＦＥＲ、ＧＩＳ、ＧＭＥ、ＧＯＯ、ＨＥＵ、ＩＦＲ、ＩＳＶ、ＩＴＥ、ＪＢＷ、ＫＦＩ、ＬＡＵ、ＬＥＶ、ＬＩＯ、ＬＯＳ、ＬＯＶ、ＬＴＡ、ＬＴＬ、ＬＴＮ、ＭＡＺ、ＭＥＩ、ＭＥＬ、ＭＥＰ、ＭＥＲ、ＭＦＩ、ＭＦＳ、ＭＯＮ、ＭＯＲ、ＭＳＯ、ＭＴＦ、ＭＴＮ、ＭＴＴ、ＭＴＷ、ＭＷＷ、ＮＡＴ、ＮＥＳ、ＮＯＮ、ＯＦＦ、ＯＳＩ、ＰＡＲ、ＰＡＵ、ＰＨＩ、ＲＨＯ、ＲＯＮ、ＲＳＮ、ＲＴＥ、ＲＴＨ、ＲＵＴ、ＳＡＯ、ＳＡＴ、ＳＢＥ、ＳＢＳ、ＳＢＴ、ＳＦＦ、ＳＧＴ、ＳＯＤ、ＳＴＦ、ＳＴＩ、ＳＴＴ、ＴＥＲ、ＴＨＯ、ＴＯＮ、ＴＳＣ、ＶＥＴ、ＶＦＩ、ＶＮＩ、ＶＳＶ、ＷＥＩ、ＷＥＮ、ＹＵＧ、ＺＯＮ構造、またはこれらの２種以上の組み合わせからなる構造が挙げられる。ペンタシル型構造を有するゼオライトとしては、ＭＦＩ構造を有するものが好ましい。上記ゼオライトの構造は、Ｘ線回折装置を用いて分析することができる。
【００１４】
上記ゼオライトとして、好ましくは、ネストシラノールを有するゼオライトが好ましい。ネストシラノールとは、主にケイ素元素と酸素元素とで構成されるゼオライト骨格の、Ｔ−サイトが欠損することにより、４つのシラノールが隣接して水酸基が互いに水素結合している構造であり、具体的には図２のような構造である。上記ネストシラノールは、赤外線分光スペクトルにおいて３５００ｃｍ−１近辺にピークとして確認される。上記ネストシラノールを有するゼオライトと、元素Ａを有する化合物を含有する溶液と混合することにより、ゼオライト骨格に元素Ａが容易に挿入されやすく、より高い活性を持つ触媒を得ることができ、生産性を向上させることができる。
ネストシラノールを有するゼオライトは、特許文献１、特許文献２、特開２０１３−１４７３５６号公報、特開２０１７−３０９８６号公報等に記載されている方法で製造することができ、例えば、下記工程（１）及び下記工程（２）を順に含む方法で製造することができる。
工程（１）：ホウ素化合物及びゲルマニウム化合物からなる群より選ばれる少なくとも１種の化合物と、ケイ素化合物とを含む混合物を反応させて、ゼオライト結晶を得る工程
工程（２）：前記ゼオライト結晶を、無機酸及び有機酸からなる群より選ばれる少なくとも１種の酸を含む水溶液で接触処理する工程
【００１５】
ホウ素化合物及びゲルマニウム化合物からなる群より選ばれる少なくとも１種の化合物としては、ホウ酸、ホウ酸アンモニウム、テトラフルオロホウ酸アンモニウム、メタホウ酸リチウム、四ホウ酸リチウム、テトラフルオロホウ酸リチウム、メタホウ酸ナトリウム、四ホウ酸ナトリウム、過ホウ酸ナトリウム、テトラヒドロホウ酸ナトリウム、テトラエチルホウ酸ナトリウム、テトラフェニルホウ酸ナトリウム、テトラフルオロホウ酸ナトリウム、メタホウ酸カリウム、四ホウ酸カリウム、五ホウ酸カリウム、テトラフルオロホウ酸カリウム、ホウ酸カルシウム、ホウ酸マグネシウム、ホウ酸亜鉛、ホウ酸トリメチル、ホウ酸トリメチレン、ホウ酸トリエチル、テトラフルオロホウ酸、トリ−ｎ−ブチルホウ酸、ホウ酸トリイソプロピル、ホウ酸トリエタノールアミン、テトラフルオロホウ酸ニトロシル、酸化ゲルマニウム、塩化ゲルマニウム、臭化ゲルマニウム、ヨウ化ゲルマニウム、テトラエチルゲルマニウム、テトラメチルゲルマニウム、テトライソプロポキシゲルマニウムなどが挙げられ、好ましくは、ホウ酸、ホウ酸トリメチル、ホウ酸トリエチル、または酸化ゲルマニウムである。これらは、単独で用いてもよいし、２種以上用いてもよい。
【００１６】
ケイ素化合物としては、オルトケイ酸テトラアルキル、コロイダルシリカ、ヒュームドシリカ、アルカリ金属のケイ酸塩、マグネシウム、およびアルカリ土類金属のケイ酸塩等が挙げられ、好ましくは、オルトケイ酸テトラアルキルである。
【００１７】
ホウ素化合物及びゲルマニウム化合物からなる群より選ばれる少なくとも１種の化合物とケイ素化合物とを含む混合物は、水や構造規定剤、水酸化ナトリウムや水酸化カリウム等の塩基性化合物を含んでいてもよい。
構造規定剤とは、ゼオライト構造の形成に利用される有機化合物を意味する。前記構造規定剤は、その周囲にポリケイ酸イオンやポリメタロケイ酸イオンを組織することによりゼオライト構造の前駆体を形成することができる（ゼオライトの科学と工学、講談社サイエンティフィク、２０００年、ｐ．３３−３４を参照）。構造規定剤としては、例えば、水酸化４級アンモニウム、水酸化ナトリウム、ペンタエリスリトール、ジプロピルアミン、シクロヘキシルアミン、ヘキサメチレンイミン等が挙げられ、水酸化４級アンモニウムが好ましい。
【００１８】
水酸化４級アンモニウムとしては、例えば、次の式（Ｉ）で示される化合物が挙げられ、水酸化テトラアルキルアンモニウムが好ましい。
Ｒ１Ｒ２Ｒ３Ｒ４Ｎ＋ＯＨ−        （Ｉ）
（式（Ｉ）中、Ｒ１、Ｒ２、Ｒ３、及びＲ４は、それぞれ独立してアルキル基、アルケニル基、アラルキル基又はアリール基を表す。なお、Ｒ１、Ｒ２、Ｒ３、及びＲ４は、互いに同じ基であっても異なる基であってもよい。）
水酸化テトラアルキルアンモニウムとしては、例えば、水酸化テトラメチルアンモニウム、水酸化テトラエチル、水酸化テトラ−ｎ−プロピルアンモニウム、水酸化テトラ−ｎ−ブチルアンモニウム、水酸化トリエチルメチルアンモニウム、水酸化トリ−ｎ−プロピルメチルアンモニウム、水酸化トリ−ｎ−ブチルメチルアンモニウム等が挙げられ、好ましくは水酸化テトラ−ｎ−プロピルアンモニウムである。
【００１９】
ホウ素化合物及びゲルマニウム化合物からなる群より選ばれる少なくとも１種の化合物とケイ素化合物とを含む混合物に含まれるケイ素元素の量は、前記混合物に含まれるホウ素元素およびゲルマニウム元素の合計量１モルに対して、５モル以上１００モル以下であることが好ましい。
【００２０】
ホウ素化合物及びゲルマニウム化合物からなる群より選ばれる少なくとも１種の化合物とケイ素化合物とを含む混合物を反応させる方法としては、例えば、該混合物を水熱合成反応に付す方法等が挙げられる。水熱合成反応とは、加温および加圧下において化合物を合成する反応、あるいは結晶を成長させる反応である。水熱合成反応に付する際の反応温度は、例えば８０℃以上１６０℃以下であり、反応時間は、例えば１時間以上２００時間以下であり、反応時の圧力は、例えば０．１ＭＰａ以上５ＭＰａ以下である。水熱合成反応の方法は、特に限定されないが、例えば、前記混合物をオートクレーブ等の反応容器に封入し、密閉状態で前記反応温度および前記圧力条件下、撹拌することにより行われる。
ホウ素化合物及びゲルマニウム化合物からなる群より選ばれる少なくとも１種の化合物とケイ素化合物とを含む混合物を反応させた後、必要に応じて、濃縮、濾過、デカンテーション等の固液分離、メタノールやエタノール等の有機溶媒や水による洗浄処理、乾燥、焼成等の操作を行うことで、ゼオライト結晶を得ることができる。
焼成は、通常、酸素含有ガス雰囲気下、例えば、空気雰囲気下や空気と窒素との混合ガス雰囲気下に、４００℃以上６００℃以下の温度で好適に行われる。焼成時間は、例えば０．５時間以上１２時間以下である。
【００２１】
上記工程（１）で得られたゼオライト結晶中に含まれるケイ素元素の量は、ゼオライト結晶に含まれるホウ素元素およびゲルマニウム元素の合計量１モルに対して、好ましくは５モル以上４００モル以下であり、より好ましくは１０モル以上４００モル以下である。ゼオライト結晶に含まれるホウ素及びゲルマニウム元素の量は、例えば、誘導結合プラズマ（ＩＣＰ）発光分析により求めることができる。ケイ素元素の量は例えば、ＩＣＰ発光分析により求めることや、焼成されたゼオライト結晶に含まれる元素の全量から、ケイ素元素以外の元素の含有量を差し引くことにより求めることができる。
【００２２】
上記工程（２）で用いる無機酸としては、硝酸、塩酸、硫酸、リン酸等が挙げられ、有機酸としては、ギ酸、酢酸、プロピオン酸、安息香酸、クエン酸、蓚酸、テレフタル酸、パラトルエンスルホン酸等が挙げられる。これらは、単独で用いてもよいし、２種以上用いてもよい。無機酸および有機酸からなる群より選ばれる少なくとも一種の酸としては、無機酸が好ましく、硝酸または塩酸がより好ましく、硝酸がさらに好ましい。
【００２３】
無機酸及び有機酸からなる群より選ばれる少なくとも１種の酸を含む水溶液に含まれる、無機酸および有機酸からなる群より選ばれる少なくとも一種の酸の水素イオン濃度は、好ましくは０．００１ｍｏｌ／Ｌ以上２０ｍｏｌ／Ｌ以下である。また、前記水溶液は、前記無機酸および有機酸からなる群より選ばれる少なくとも一種の酸の他に、硝酸アンモニウム、塩化アンモニウム、硫酸アンモニウム、炭酸アンモニウムなどの塩を含んでいてもよい。該水溶液の使用量は、ゼオライト結晶１００重量部に対して、好ましくは８０重量部以上５０００重量部以下である。
【００２４】
上記工程（２）の「ゼオライト結晶を水溶液で接触処理する」とは、該ゼオライト結晶を該水溶液に接触させることを意味する。上記工程（２）によって、ゼオライト結晶に取り込まれている、ホウ素元素やゲルマニウム元素等を除去することができる。接触処理時の温度は、例えば、０℃以上１００℃以下であり、接触処理時に作用させる圧力は、例えば、０．１ＭＰａ以上５ＭＰａ以下であり、接触処理時の処理時間は、例えば、０．１時間以上１００時間以下である。また、接触処理は、回分式で行ってもよいし、連続式で行ってもよく、例えば、攪拌槽中で焼成されたゼオライト結晶を前記水溶液に浸漬して攪拌してもよく、焼成されたゼオライト結晶を充填した管状容器に前記水溶液を流通させてもよい。回分式で行う場合には、後述の固液分離後に、再度、前記接触処理することも可能である。接触処理の回数は、例えば、１回以上１０回以下である。
【００２５】
接触処理後、必要に応じて、濃縮、濾過、デカンテーション等の固液分離、メタノールやエタノール等の有機溶媒や水による洗浄処理、乾燥等の操作を行うことで、ネストシラノールを有するゼオライトを得ることができる。
【００２６】
上記ゼオライト触媒製造時に用いる上記元素Ａを有する化合物としては、上記元素Ａを有する、ハロゲン化物、オキソ酸塩（硝酸塩、炭酸塩、硫酸塩、ケイ酸塩等）、有機酸塩（酢酸塩、クエン酸塩等）、酸化物、水酸化物、硫化物、水素化物等が挙げられ、中でも、ハロゲン化物、硝酸塩、炭酸塩、酸化物、又は水酸化物が好ましく、ハロゲン化物、又は硝酸塩がより好ましい。上記元素Ａを有するハロゲン化物としては、塩化物が好ましい。上記元素Ａを有する化合物は２種以上用いてもよい。
【００２７】
マグネシウム元素を有する化合物としては、フッ化マグネシウム（ＭｇＦ２）、塩化マグネシウム（ＭｇＣｌ２）、臭化マグネシウム（ＭｇＢｒ２）、ヨウ化マグネシウム（ＭｇＩ２）等のハロゲン化マグネシウム；炭酸マグネシウム（ＭｇＣＯ３）、硫酸マグネシウム（ＭｇＳＯ４）、亜硫酸マグネシウム（ＭｇＳＯ３）、硝酸マグネシウム（Ｍｇ（ＮＯ３）２）、亜硝酸マグネシウム（Ｍｇ（ＮＯ２）２）、チオ硫酸マグネシウム（ＭｇＳ２Ｏ３）、ケイ酸マグネシウム（ＭｇＯ・ｎＳｉＯ２、ｎ＝１〜４［モル比］）、リン酸マグネシウム（ＭｇＨＰＯ４）、ホウ酸マグネシウム（ＭｇＢ２Ｏ４）等のオキソ酸マグネシウム；酸化マグネシウム（ＭｇＯ）、過酸化マグネシウム（ＭｇＯ２）、水酸化マグネシウム（Ｍｇ（ＯＨ）２）等の酸化物及び水酸化物；酢酸マグネシウム（Ｍｇ（ＣＨ３ＣＯＯ）２）、クエン酸マグネシウム等の有機酸マグネシウム；水素化マグネシウム（ＭｇＨ２）；硫化マグネシウム（ＭｇＳ）等が挙げられ、これらの水和物が存在する場合は該水和物を用いてもよい。また、これらの化合物は２種以上用いてもよい。
【００２８】
カルシウム元素を有する化合物としては、フッ化カルシウム（ＣａＦ２）、塩化カルシウム（ＣａＣｌ２）、臭化カルシウム（ＣａＢｒ２）、ヨウ化カルシウム（ＣａＩ２）などのハロゲン化カルシウム；炭酸カルシウム（ＣａＣＯ３）、硫酸カルシウム（ＣａＳＯ４）、亜硫酸カルシウム（ＣａＳＯ３）、硝酸カルシウム（Ｃａ（ＮＯ３）２）、亜硝酸カルシウム（Ｃａ（ＮＯ２）２）、チオ硫酸カルシウム（ＣａＳ２Ｏ３）、ケイ酸カルシウム（ＣａＯ・ｎＳｉＯ２、ｎ＝１〜４［モル比］）、リン酸カルシウム（ＣａＨＰＯ４）、ホウ酸カルシウム（ＣａＢ２Ｏ４）等のオキソ酸カルシウム；酸化カルシウム（ＣａＯ）、過酸化カルシウム（ＣａＯ２）、水酸化カルシウム（Ｃａ（ＯＨ）２）等の酸化物及び水酸化物；酢酸カルシウム（Ｃａ（ＣＨ３ＣＯＯ）２）、クエン酸カルシウム等の有機酸カルシウム；水素化カルシウム（ＣａＨ２）；硫化カルシウム（ＣａＳ）等が挙げられ、これらの水和物が存在する場合は該水和物を用いてもよい。また、これらの化合物は２種以上用いてもよい。
【００２９】
ストロンチウム元素を有する化合物としては、フッ化ストロンチウム（ＳｒＦ２）、塩化ストロンチウム（ＳｒＣｌ２）、臭化ストロンチウム（ＳｒＢｒ２）、ヨウ化ストロチウム（ＳｒＩ２）等のハロゲン化ストロンチウム；炭酸ストロンチウム（ＳｒＣＯ３）、硫酸ストロンチウム（ＳｒＳＯ４）、亜硫酸ストロンチウム（ＳｒＳＯ３）、硝酸ストロンチウム（Ｓｒ（ＮＯ３）２）、亜硝酸ストロンチウム（Ｓｒ（ＮＯ２）２）、チオ硫酸ストロンチウム（ＳｒＳ２Ｏ３）、ケイ酸ストロンチウム（ＳｒＯ・ｎＳｉＯ２、ｎ＝１〜４［モル比］）、リン酸ストロンチウム（ＳｒＨＰＯ４）、ホウ酸ストロンチウム（ＳｒＢ２Ｏ４）等のオキソ酸ストロンチウム；酸化ストロンチウム（ＳｒＯ）、過酸化ストロンチウム（ＳｒＯ２）、水酸化ストロンチウム（Ｓｒ（ＯＨ）２）等の酸化物及び水酸化物；酢酸ストロンチウム（Ｓｒ（ＣＨ３ＣＯＯ）２）、クエン酸ストロンチウム等の有機酸ストロンチウム；水素化ストロンチウム（ＳｒＨ２）；硫化ストロンチウム（ＳｒＳ）等が挙げられ、これらの水和物が存在する場合は該水和物を用いてもよい。また、これらの化合物は２種以上用いてもよい。
【００３０】
バリウム元素を有する化合物としては、フッ化バリウム（ＢａＦ２）、塩化バリウム（ＢａＣｌ２）、臭化バリウム（ＢａＢｒ２）、ヨウ化ストロチウム（ＢａＩ２）等のハロゲン化バリウム；炭酸バリウム（ＢａＣＯ３）、硫酸バリウム（ＢａＳＯ４）、亜硫酸バリウム（ＢａＳＯ３）、硝酸バリウム（Ｂａ（ＮＯ３）２）、亜硝酸バリウム（Ｂａ（ＮＯ２）２）、チオ硫酸バリウム（ＢａＳ２Ｏ３）、ケイ酸バリウム（ＢａＯ・ｎＳｉＯ２、ｎ＝１〜４［モル比］）、リン酸バリウム（ＢａＨＰＯ４）、ホウ酸バリウム（ＢａＢ２Ｏ４）等のオキソ酸バリウム；酸化バリウム（ＢａＯ）、過酸化バリウム（ＢａＯ２）、水酸化バリウム（Ｂａ（ＯＨ）２）等の酸化物及び水酸化物；酢酸バリウム（Ｂａ（ＣＨ３ＣＯＯ）２）、クエン酸バリウム等の有機酸バリウム；水素化バリウム（ＢａＨ２）；硫化バリウム（ＢａＳ）等が挙げられ、これらの水和物を用いてもよい。また、必要に応じて、それらの２種以上を用いてもよい。
【００３１】
元素Ａを有する化合物を含有する溶液に用いられる溶媒としては、メタノール、エタノール等の有機溶媒や水等が挙げられ、好ましくは水である。
元素Ａを有する化合物を含有する溶液の濃度として、好ましくは０．００１ｍｍｏｌ／Ｌ以上１０００ｍｍｏｌ／Ｌ以下であり、より好ましくは０．０１ｍｍｏｌ／Ｌ以上１０ｍｍｏｌ／Ｌ以下である。
上記混合工程時には、アンモニア水溶液を混合させてもよく、生成物に含まれる余剰の元素Ａを有する化合物等を除去する目的で、硝酸アンモニウム、塩化アンモニウム、硫酸アンモニウム、炭酸アンモニウム、臭化テトラプロピルアンモニウムなどのアンモニウム塩を混合させてもよい。上記混合工程時の温度として、好ましくは０℃以上１００℃以下であり、より好ましくは６０℃以上１００℃以下であり、さらに好ましくは７０℃以上１００℃以下である。上記混合工程時の圧力として、好ましくは０．１ＭＰａ以上５ＭＰａ以下である。上記混合工程時の混合時間として、好ましくは、０．１時間以上１００時間以下である。上記混合工程は、複数回行ってもよい。
【００３２】
上記混合工程後、得られたゼオライト触媒を洗浄する工程（洗浄工程Ｉ）を行ってもよい。洗浄工程Ｉを行うことにより、ゼオライト触媒に含まれる余剰の元素Ａおよび元素Ａを有する化合物を除去することができる。洗浄工程Ｉで用いる溶媒としては、メタノール、エタノール等の有機溶媒や、水等が挙げられる。上記洗浄工程Ｉ時の温度として、好ましくは０℃以上１００℃以下であり、より好ましくは６０℃以上１００℃以下であり、さらに好ましくは７０℃以上１００℃以下である。生成物に含まれる余剰の元素Ａおよび元素Ａを有する化合物をより効率的に除去できるため、上記洗浄工程Ｉ時の温度は高い方が好ましい。上記洗浄工程Ｉ時の圧力として、好ましくは０．１ＭＰａ以上５ＭＰａ以下である。洗浄工程Ｉ時の時間として、好ましくは０．１時間以上１００時間以下である。洗浄処理は、回分式で行ってもよいし、連続式で行ってもよく、例えば、攪拌槽中でゼオライト触媒を水等に浸漬して攪拌してもよく、ゼオライト触媒を充填した管状容器に水等を流通させてもよい。回分式の場合、洗浄工程Ｉを複数回行うことも可能であるが、洗浄工程Ｉの回数は、１回以上４０回以下が好ましい。
【００３３】
上記混合工程後、又は、上記混合工程および洗浄工程Ｉを行った後、得られるゼオライト触媒と酸を含む溶液とを混合する工程（酸処理工程）を行ってもよい。上記酸処理工程を行うことによって、ゼオライト触媒に含まれる余剰の元素Ａおよび元素Ａを含む化合物を除去することができ、シクロヘキサノンオキシムをより高転化率で反応させ、ε−カプロラクタムをより高選択率で製造することができる。
【００３４】
酸を含む溶液としては、無機酸を含む水溶液、有機酸を含む水溶液、又は、無機酸および有機酸を含む水溶液が好ましい。無機酸としては、硝酸、塩酸、塩素酸、亜塩素酸、次亜塩素酸、過塩素酸、臭化水素酸、硫酸、亜硫酸、リン酸、亜リン酸などが挙げられる。有機酸としては、ギ酸、酢酸、プロピオン酸、酪酸、２，２−ジメチルプロパン酸、安息香酸、クエン酸、蓚酸、マロン酸、コハク酸、グルタル酸、アジピン酸、アクリル酸、メタクリル酸、マレイン酸、フマル酸、メタフタル酸、オルトフタル酸、テレフタル酸、シクロヘキサンカルボン酸、メシチレンカルボン酸、フェノール、オルトクレゾール、メタクレゾール、パラクレゾール、２，４‐ジメチルフェノール、２，４，６−トリメチルフェノール、シクロヘキサンスルホン酸、オルトトルエンスルホン酸、メタトルエンスルホン酸、パラトルエンスルホン酸、２，４−ジメチルベンゼンスルホン酸、３，５−ジメチルベンゼンスルホン酸、メシチレンスルホン酸などが挙げられる。無機酸および有機酸は、２種以上の酸を併用してもよい。
【００３５】
上記酸を含む溶液において、酸の濃度（Ｈ＋濃度）は、上記混合工程で用いた元素Ａの量に応じて調整すればよく、例えば、０．００１ｍｍｏｌ／Ｌ以上２０ｍｍｏｌ／Ｌ以下である。また、上記酸を含む溶液の添加量は、上記混合工程で用いた元素Ａの量に応じて調整すればよく、例えば、上記混合工程で用いた元素Ａの量に対して、０．１倍以上１００倍以下等量の酸を含む量が挙げられる。
酸処理工程時の温度は、０℃以上１００℃以下が好ましく、酸処理工程時の圧力は、０．１ＭＰａ以上５ＭＰａ以下が好ましい。酸処理工程時の処理時間は、０．１時間以上１００時間以下が好ましい。酸処理は、回分式で行ってもよいし、連続式で行ってもよく、例えば、攪拌槽中でゼオライト触媒を、上記酸を含む溶液に浸漬して攪拌してもよく、ゼオライト触媒を充填した管状容器に上記酸を含む溶液を流通させてもよい。回分式の場合、分離後、再度酸処理工程を行うことも可能であるが、酸処理工程の回数は、１回以上１０回以下であることが好ましい。
【００３６】
上記混合工程後、又は上記混合工程と、上記洗浄工程Ｉおよび上記酸処理工程からなる群より選ばれる少なくとも一つの工程とを行った後、濃縮、ろ過、デカンテーション等で生成物と液とを分離する工程（分離工程）や、ゼオライト触媒を洗浄する工程（洗浄工程ＩＩ）を行ってもよい。上記分離工程や上記洗浄工程ＩＩを行うことにより、より精製されたゼオライト触媒を得ることができる。上記洗浄工程ＩＩで用いる溶媒は、メタノール、エタノール等の有機溶媒や水等が挙げられる。上記洗浄工程ＩＩ時の温度として、好ましくは０℃以上１００℃以下であり、圧力として、好ましくは０．１ＭＰａ以上５ＭＰａ以下である。上記洗浄工程ＩＩ時の時間として、好ましくは０．１時間以上１００時間以下である。洗浄処理は、回分式で行ってもよいし、連続式で行ってもよく、例えば、攪拌槽中でゼオライト触媒を水等に浸漬して攪拌してもよく、ゼオライト触媒を充填した管状容器に水等を流通させてもよい。回分式の場合、上記洗浄工程ＩＩを複数回行うことも可能であるが、上記洗浄工程ＩＩの回数は、１回以上１０回以下が好ましい。上記分離工程において、ゼオライト触媒と液とが完全に分離している必要はなく、例えば、濃縮、ろ過、デカンテーション等により、ゼオライト触媒と液をある程度分離させた後、適宜乾燥させることでゼオライト触媒を得てもよい。
【００３７】
ゼオライト触媒は、固体状であってもスラリー状であってもよい。また、ゼオライト触媒は、担体に担持して使用してもよい。該担体としては、シリカ、アルミナ、チタニア、ジルコニア、セリア等の金属酸化物、並びに、２種類以上の金属酸化物の混合物及び２種類以上の金属の複合酸化物等が挙げられる。
ゼオライト触媒は、使用する反応器等に合わせて、成形して使用してもよい。ゼオライト触媒の成形方法としては、例えば、固体状のゼオライト触媒を圧縮して成形する方法や、スラリー状のゼオライト触媒を噴霧して乾燥する方法等が挙げられる。また、ゼオライト触媒は、成形させた後、例えば、水蒸気による接触処理を行うことにより、強度を向上させることができる。
【００３８】
本発明のε−カプロラクタムの製造方法は、上記ゼオライト触媒の存在下で、シクロヘキサノンオキシムを気相にてベックマン転位反応させる工程を含む方法であり、該工程の前に、上記混合工程を含む方法で上記ゼオライト触媒を製造する工程を行うことが好ましい。上記混合工程を含む方法としては、上記混合工程の後に、上記洗浄工程Ｉ、上記酸処理工程、上記分離工程、及び上記洗浄工程ＩＩからなる群より選ばれる少なくとも一つの工程を行う方法が好ましい。
【００３９】
ベックマン転位反応における反応温度として、好ましくは２５０℃以上５００℃以下であり、より好ましくは３００℃以上４５０℃以下であり、反応圧力として、好ましくは０．００５ＭＰａ以上０．５ＭＰａ以下であり、より好ましくは０．００５ＭＰａ以上０．２ＭＰａ以下である。ベックマン転位反応は、固定床形式で行ってもよく、流動床形式で行ってもよい。原料のシクロヘキサノンオキシムの供給速度は、触媒１ｇあたりのシクロヘキサノンオキシムの供給速度（ｇ／ｈ）、すなわち空間速度ＷＨＳＶ（ｈ−１）として、好ましくは０．１ｈ−１以上２０ｈ−１以下であり、より好ましくは０．２ｈ−１以上１０ｈ−１以下である。
【００４０】
シクロヘキサノンオキシムは、例えば、単独で反応系内に導入してもよいし、窒素、アルゴン、二酸化炭素等の不活性ガスと共に導入してもよい。また、特開平２−２５０８６６号公報に記載の如きエーテルを共存させる方法、特開平２−２７５８５０号公報に記載の如き低級アルコールを共存させる方法、特開平５−２０１９６５号公報に記載の如きアルコール及び／又はエーテルと水を共存させる方法、特開平５−２０１９６６号公報に記載の如きアンモニアを共存させる方法、特開平６−１０７６２７号公報に記載の如きメチルアミンを共存させる方法等も有効である。
【００４１】
シクロヘキサノンオキシムは、例えば、シクロヘキサノンをヒドロキシルアミンまたはその塩でオキシム化することにより調製されたものであってもよく、チタノシリケート等の触媒存在下で、シクロヘキサノンをアンモニアと過酸化水素を用いてアンモオキシム化することにより調製されたものであってもよく、シクロヘキシルアミンを酸化することにより調製されたものであってもよい。
【００４２】
またベックマン転位反応は、ゼオライト触媒を空気等の酸素含有ガス雰囲気下に焼成する処理（触媒焼成処理）と組み合わせて実施してもよい。この触媒焼成処理により、触媒上に析出した炭素質物質を燃焼除去することができ、シクロヘキサノンオキシムの転化率やε−カプロラクタムの選択率の持続性を高めることができる。例えば、ベックマン転位反応を固定床式で行う場合には、固体触媒を充填した固定床式反応器に、シクロヘキサノンオキシムを必要に応じて他の成分と共に供給してベックマン転位反応を行った後、シクロヘキサノンオキシムの供給を止め、次いで、酸素含有ガスを供給して焼成を行い、さらに、ベックマン転位反応および焼成を繰り返す処方が、好適に採用される。また、ベックマン転位反応を流動床式で行う場合には、固体触媒が流動した流動床式反応器に、シクロヘキサノンオキシムを必要に応じて他の成分と共に供給してベックマン転位反応を行いながら、該反応器から固体触媒を連続的または断続的に抜き出し、焼成器で焼成してから再び反応器に戻す処方が、好適に採用される。
【００４３】
本発明のε−カプロラクタムの製造方法は、上記ベックマン転位反応させる工程を行った後、得られた生成物の後処理を行う工程を含んでいてもよい。後処理の方法としては、公知の方法を適宜採用することができ、例えば、反応生成ガスを冷却して凝縮させた後、抽出、蒸留、晶析等により、ε−カプロラクタムを分離する方法等が挙げられる。
【００４４】
以下、本発明の実施例を示すが、本発明はこれらによって限定されるものではない。なお、シクロヘキサノンオキシムの空間速度ＷＨＳＶ（ｈ−１）は、シクロヘキサノンオキシムの供給速度（ｇ／ｈ）を触媒重量（ｇ）で除することにより算出した。また、シクロヘキサノンオキシム及びε−カプロラクタムの分析はガスクロマトグラフィーにより行い、シクロヘキサノンオキシムの転化率及びε−カプロラクタムの選択率は、供給したシクロヘキサノンオキシムの物質量（ｍｏｌ）をＸ、未反応のシクロヘキサノンオキシムの物質量（ｍｏｌ）をＹ、生成したε−カプロラクタムの物質量（ｍｏｌ）をＺとして、それぞれ以下の式により算出した。
・シクロヘキサノンオキシムの転化率（％）＝［（Ｘ−Ｙ）／Ｘ］×１００
・ε−カプロラクタムの選択率（％）＝［Ｚ／（Ｘ−Ｙ）］×１００
【００４５】
＜実施例１＞
（ａ）ゼオライト触媒（Ａ）の製造方法
特開２０１３−１４７３５６号公報に記載の方法で製造したゼオライト２０ｇをオートクレーブに入れ、この中に、７．５質量％硝酸アンモニウム水溶液２２０ｇ、２５質量％アンモニア水溶液３３６ｇ、硝酸マグネシウム六水和物０．０１０６ｇ、及び臭化テトラプロピルアンモニウム０．００５６ｇの混合液５５６ｇを加え、９０℃にて１時間攪拌した後、濾過により固体を分離した。この固体に対し、上記と同様の硝酸アンモニウム水溶液、アンモニア水溶液、硝酸マグネシウム六水和物、及び臭化テトラプロピルアンモニウムの混合液による処理をさらに２回繰り返した後、水洗、乾燥を行い、ゼオライト触媒（Ａ）を得た。ＩＣＰ−ＭＳ法による分析の結果、ゼオライト触媒（Ａ）中のＭｇの濃度は１７０質量ｐｐｍであった。
【００４６】
（ｂ）ε−カプロラクタムの製造
上記ゼオライト触媒（Ａ）０．３７５ｇを、内径１ｃｍの石英ガラス製反応管中に充填して触媒層を形成させ、窒素４．２Ｌ／ｈの流通下、３５０℃にて１時間予熱処理した。次いで、窒素４．２Ｌ／ｈの流通下、触媒層の温度を３２７℃に下げた後、気化させたシクロヘキサノンオキシム／メタノール＝１／１．８（重量比）の混合物を８．４ｇ／ｈ（シクロヘキサノンオキシムのＷＨＳＶ＝８ｈ−１）の供給速度で反応管に供給し、反応を行った。混合物の供給開始より６時間１５分経過後、１５分間（供給開始より６時間１５分後から６時間３０分後（合計反応時間：６．５時間））の反応ガスを捕集し、ガスクロマトグラフィーにより分析を行い、シクロヘキサノンオキシムの転化率およびε−カプロラクタムの選択率を算出した。その結果、シクロヘキサノンオキシムの転化率が１００．０％であり、ε−カプロラクタムの選択率が９５．６％であった。また、シクロヘキサノンオキシムの転化率から反応速度係数を算出した。次いで、触媒層の温度を４３０℃まで昇温し、同温度で１３時間、触媒を空気で焼成した後、触媒層の温度を３２７℃に下げ、気化させたシクロヘキサノンオキシム／メタノール＝１／１．８（重量比）の混合物を上記と同様の供給速度で反応管に供給し、再び反応を行った。再び混合物の供給を開始してから６時間１５分経過後、１５分間（供給開始より６時間１５分後から６時間３０分後（合計反応時間：１３時間））の反応ガスを捕集し、同様の操作によりシクロヘキサノンオキシムの転化率およびε−カプロラクタムの選択率を算出し、シクロヘキサノンオキシムの転化率から反応速度係数を算出した。さらに、触媒層の温度を４３０℃まで昇温し、同温度で１３時間、触媒を空気で焼成した後、触媒層の温度を３２７℃に下げ、気化させたシクロヘキサノンオキシム／メタノール＝１／１．８（重量比）の混合物を上記と同様の供給速度で反応管に供給し、再び反応を行った。再び混合物の供給を開始してから６時間１５分経過後、１５分間（供給開始より６時間１５分後から６時間３０分後（合計反応時間：１９．５時間））の反応ガスを捕集し、同様の操作によりシクロヘキサノンオキシムの転化率およびε−カプロラクタムの選択率を算出し、シクロヘキサノンオキシムの転化率から反応速度係数を算出した。触媒層の温度を４３０℃へ昇温する工程から、シクロヘキサノンオキシムの転化率およびε−カプロラクタムの選択率を算出する工程までを１つのサイクルとし、該サイクルを繰り返した。各合計反応時間における反応速度係数をプロットした結果を図１に示す。なお、合計反応時間とは、各サイクルにおける混合物の供給開始後から反応ガスを捕集し終えるまでの時間を合計したものであり、触媒層の温度を４３０℃まで昇温する時間、同温度で１３時間空気焼成した後、触媒層の温度を３２７℃に下げる時間、およびシクロヘキサノンオキシムの転化率およびε−カプロラクタムの選択率を算出する時間は含まれない。
【００４７】
＜実施例２＞
（ａ）ゼオライト触媒（Ａ−２）の製造方法
特開２０１３−１４７３５６号公報に記載の方法で製造したゼオライト２４ｇをオートクレーブに入れ、この中に、７．５質量％硝酸アンモニウム水溶液２６４ｇ、２５質量％アンモニア水溶液４０３ｇ、硝酸マグネシウム六水和物０．００２５ｇ、及び臭化テトラプロピルアンモニウム０．００６７ｇの混合液６６７ｇを加え、９０℃にて１時間攪拌した後、濾過により固体を分離した。この固体に対し、上記と同様の硝酸アンモニウム水溶液、アンモニア水溶液、硝酸マグネシウム六水和物、及び臭化テトラプロピルアンモニウムの混合液による処理をさらに２回繰り返した後、水洗、乾燥を行い、ゼオライト触媒（Ａ−２）を得た。ＩＣＰ−ＡＥＳ法による分析の結果、ゼオライト触媒（Ａ−２）中のＭｇの濃度は３６質量ｐｐｍであった。
【００４８】
（ｂ）ε−カプロラクタムの製造
上記ゼオライト触媒（Ａ−２）０．３７５ｇを、内径１ｃｍの石英ガラス製反応管中に充填して触媒層を形成させ、窒素４．２Ｌ／ｈの流通下、３５０℃にて１時間予熱処理した。次いで、窒素４．２Ｌ／ｈの流通下、触媒層の温度を３２７℃に下げた後、気化させたシクロヘキサノンオキシム／メタノール＝１／１．８（重量比）の混合物を８．４ｇ／ｈ（シクロヘキサノンオキシムのＷＨＳＶ＝８ｈ−１）の供給速度で反応管に供給し、反応を行った。混合物の供給開始より６時間１５分経過後、１５分間（供給開始より６時間１５分後から６時間３０分後（合計反応時間：６．５時間））の反応ガスを捕集し、ガスクロマトグラフィーにより分析を行い、シクロヘキサノンオキシムの転化率およびε−カプロラクタムの選択率を算出した。その結果、シクロヘキサノンオキシムの転化率が１００．０％であり、ε−カプロラクタムの選択率が９６．１％であった。次いで、触媒層の温度を４３０℃まで昇温し、同温度で１３時間、触媒を空気で焼成した後、触媒層の温度を３２７℃に下げ、気化させたシクロヘキサノンオキシム／メタノール＝１／１．８（重量比）の混合物を上記と同様の供給速度で反応管に供給し、再び反応を行った。再び混合物の供給を開始してから６時間１５分経過後、１５分間（供給開始より６時間１５分後から６時間３０分後（合計反応時間：１３時間））の反応ガスを捕集し、同様の操作によりシクロヘキサノンオキシムの転化率を算出した。さらに、触媒層の温度を４３０℃まで昇温し、同温度で１３時間、触媒を空気で焼成した後、触媒層の温度を３２７℃に下げ、気化させたシクロヘキサノンオキシム／メタノール＝１／１．８（重量比）の混合物を上記と同様の供給速度で反応管に供給し、再び反応を行った。再び混合物の供給を開始してから６時間１５分経過後、１５分間（供給開始より６時間１５分後から６時間３０分後（合計反応時間：１９．５時間））の反応ガスを捕集し、同様の操作によりシクロヘキサノンオキシムの転化率を算出した。触媒層の温度を４３０℃へ昇温する工程から、シクロヘキサノンオキシムの転化率およびε−カプロラクタムの選択率を算出する工程までを１つのサイクルとし、該サイクルを繰り返した。各合計反応時間におけるシクロヘキサノンオキシムの転化率をプロットした結果を図３に示す。なお、合計反応時間とは、各サイクルにおける混合物の供給開始後から反応ガスを捕集し終えるまでの時間を合計したものであり、触媒層の温度を４３０℃まで昇温する時間、同温度で１３時間空気焼成した後、触媒層の温度を３２７℃に下げる時間、およびシクロヘキサノンオキシムの転化率およびε−カプロラクタムの選択率を算出する時間は含まれない。
【００４９】
＜実施例３＞
（ａ）ゼオライト触媒（Ａ−３）の製造方法
特開２０１３−１４７３５６号公報に記載の方法で製造したゼオライト８ｇをオートクレーブに入れ、この中に、７．５質量％硝酸アンモニウム水溶液８８ｇ、２５質量％アンモニア水溶液１３４．４ｇ、及び、硝酸マグネシウム六水和物０．１２６６ｇの混合液２２３ｇを加え、９０℃にて１時間攪拌した後、濾過により固体を分離した。この固体に対し、上記と同様の硝酸アンモニウム水溶液、アンモニア水溶液、及び、硝酸マグネシウム六水和物の混合液による処理をさらに２回繰り返した後、水洗、乾燥を行い、ゼオライト触媒（Ａ−３）を得た。ＩＣＰ−ＡＥＳ法による分析の結果、ゼオライト触媒（Ａ−３）中のＭｇの濃度は４０００質量ｐｐｍであった。
【００５０】
（ｂ）ε−カプロラクタムの製造
上記ゼオライト触媒（Ａ−３）を使用したこと以外は、実施例２と同様に反応させた。合計反応時間が６．５時間のとき、シクロヘキサノンオキシムの転化率が１００．０％であり、ε−カプロラクタムの選択率が９５．０％であった。各合計反応時間におけるシクロヘキサノンオキシムの転化率をプロットした結果を図３に示す。
【００５１】
＜実施例４＞
（ａ）ゼオライト触媒（Ａ−４）の製造方法
特開２０１３−１４７３５６号公報に記載の方法で製造したゼオライト２４ｇをオートクレーブに入れ、この中に、７．５質量％硝酸アンモニウム水溶液２６４ｇ、２５質量％アンモニア水溶液４０３．２ｇ、及び、臭化テトラプロピルアンモニウム０．００６７ｇの混合液６６７ｇを加え、９０℃にて１時間攪拌した後、濾過により固体を分離した。この固体に対し、上記と同様の硝酸アンモニウム水溶液、アンモニア水溶液、及び、臭化テトラプロピルアンモニウムの混合液による処理をさらに１回繰り返すことにより得た固体をオートクレーブに入れ、この中に、７．５質量％硝酸アンモニウム水溶液２６４ｇ、２５質量％アンモニア水溶液４０３．２ｇ、臭化テトラプロピルアンモニウム０．００６７ｇ、及び、硝酸マグネシウム六水和物０．００１３ｇの混合液２２３ｇを加え、９０℃にて１時間攪拌した後、濾過により固体を分離した。この固体に対して、水洗、乾燥を行い、ゼオライト触媒（Ａ−４）を得た。ＩＣＰ−ＭＳ法による分析の結果、ゼオライト触媒（Ａ−４）中のＭｇの濃度は８．０質量ｐｐｍであった。
【００５２】
（ｂ）ε−カプロラクタムの製造
上記ゼオライト触媒（Ａ−４）を使用したこと以外は、実施例２と同様に反応させた。合計反応時間が６．５時間のとき、シクロヘキサノンオキシムの転化率が１００．０％であり、ε−カプロラクタムの選択率が９６．０％であった。各合計反応時間におけるシクロヘキサノンオキシムの転化率をプロットした結果を図３に示す。
【００５３】
＜実施例５＞
（ａ）ゼオライト触媒（Ａ−５）の製造方法
［工程（Ａ）］
ガラス製ビーカーにオルトケイ酸テトラエチル［Ｓｉ（ＯＣ２Ｈ５）４］１１５ｇ、３９．７重量％水酸化テトラ−ｎ−プロピルアンモニウム水溶液（０．９重量％カリウム、１．０％臭化水素、５８．４重量％水含有）１０５ｇ、ホウ酸３．４ｇ、水酸化カリウム０．１３ｇ及び水１１８ｇを入れ、室温にて１２０分間激しく攪拌し、混合物を得た。得られた混合物に含まれるケイ素元素の量は、前記混合物に含まれるホウ素元素１モルに対して、１０．０モルであった。
［工程（Ｂ）］
前記工程（Ａ）で得られた混合物をステンレス製オートクレーブに仕込み、１４０℃にて２４時間攪拌し、水熱合成反応を行った。得られた反応混合物を濾過し、洗液のｐＨが９以下になるまでイオン交換水で複数回洗浄した後、１００℃以上で乾燥した。得られた結晶を、５３０℃にて１時間窒素流通下に焼成した後、５３０℃にて１時間空気流通下に焼成し、ゼオライト結晶を得た。
［工程（Ｃ）］
得られたゼオライト結晶を、１０．０ｇをオートクレーブに入れ、この中に、０．２ｍｏｌ／Ｌ硝酸水溶液３００ｇを加えて、９０℃にて１時間攪拌した後、濾過により結晶を分離した。このゼオライト結晶に対し、上記と同様の硝酸水溶液による処理をさらに２回繰り返した後、洗液のｐＨが５以上になるまでイオン交換水で複数回洗浄し、１００℃以上で乾燥して、ゼオライトを得た。
［工程（Ｄ）］
前記工程（Ｃ）で得られたゼオライト５ｇをオートクレーブに入れ、この中に、２５質量％アンモニア水溶液８．３ｇ、硝酸マグネシウム六水和物０．０１５６ｇ、及び、水１３０．７ｇの混合液１３９ｇを加え、９０℃にて１時間攪拌した後、濾過により固体を分離した。この固体に対して、水洗、乾燥を行い、ゼオライト触媒（Ａ−５）を得た。ＩＣＰ−ＡＥＳ法による分析の結果、ゼオライト触媒（Ａ−５）中のＭｇの濃度は１８０質量ｐｐｍであった。
【００５４】
（ｂ）ε−カプロラクタムの製造
上記ゼオライト触媒（Ａ−５）を使用したこと以外は、実施例２と同様に反応させた。合計反応時間が６．５時間のとき、シクロヘキサノンオキシムの転化率が９９．７％であり、ε−カプロラクタムの選択率が９６．１％であった。各合計反応時間におけるシクロヘキサノンオキシムの転化率をプロットした結果を図３に示す。
【００５５】
＜比較例１＞
（ａ）ゼオライト触媒（Ｂ）の製造
特開２０１３−１４７３５６号公報に記載の方法で製造したゼオライト１０ｇをオートクレーブに入れ、この中に、７．５質量％硝酸アンモニウム水溶液１１０ｇ、２５質量％アンモニア水溶液１６８ｇ、及び、臭化テトラプロピルアンモニウム０．００２８ｇとの混合液２７８ｇを加え、９０℃にて１時間攪拌した後、濾過により固体を分離した。この固体を用いた以外は実施例１と同様にして、ゼオライト触媒（Ｂ）を得た。
【００５６】
（ｂ）ε−カプロラクタムの製造
上記（ａ）で得られたゼオライト触媒（Ｂ）を用い、実施例１と同様に反応させた。合計反応時間：６．５時間におけるシクロヘキサノンオキシムの転化率が１００．０％であり、ε−カプロラクタムの選択率が９６．２％であった。また各合計反応時間における反応速度係数をプロットした結果を図１に示す。
【００５７】
＜比較例２＞
（ａ）ゼオライト触媒（Ｂ−２）の製造方法
特開２０１３−１４７３５６号公報に記載の方法で製造したゼオライト８ｇをオートクレーブに入れ、この中に、７．５質量％硝酸アンモニウム水溶液８８ｇ、２５質量％アンモニア水溶液１３４．４ｇ、及び、硝酸マグネシウム六水和物０．３７９９ｇの混合液２２３ｇを加え、９０℃にて１時間攪拌した後、濾過により固体を分離した。この固体に対し、上記と同様の硝酸アンモニウム水溶液、アンモニア水溶液、及び、硝酸マグネシウム六水和物の混合液による処理をさらに２回繰り返した後、水洗、乾燥を行い、ゼオライト触媒（Ｂ−２）を得た。ＩＣＰ−ＡＥＳ法による分析の結果、ゼオライト触媒（Ｂ−２）中のＭｇの濃度は１７０００質量ｐｐｍであった。
【００５８】
（ｂ）ε−カプロラクタムの製造
上記ゼオライト触媒（Ｂ−２）を使用したこと以外は、実施例２と同様に反応させた。合計反応時間が６．５時間のとき、シクロヘキサノンオキシムの転化率が９９．９％であり、ε−カプロラクタムの選択率が９３．８％であった。各合計反応時間におけるシクロヘキサノンオキシムの転化率をプロットした結果を図３に示す。 
【００５９】
実施例１および比較例１における反応速度定数の変化を図１に示した。なお、反応速度定数（ｓ−１）はシクロヘキサノンオキシムの転化率をχ（％）、シクロヘキサノンオキシムの空間速度をＷＨＳＶ（ｈ−１）として、下記式で求めた。
反応速度定数（ｓ−１）＝−ｌｎ（１−χ／１００）×（ＷＨＳＶ／３６００）
ここで、ｌｎ（１−χ／１００）は（１−χ／１００）の自然対数を表す。なお、シクロヘキサノンオキシムの空間速度ＷＨＳＶ（ｈ−１）は、シクロヘキサノンオキシムの供給速度（ｇ／ｈ）を触媒重量（ｇ）で除することにより算出した。
図１の通り、実施例１のゼオライト触媒を用いてε−カプロラクタムを製造した場合、比較例１のゼオライト触媒を用いた時と比較して、初期の反応速度定数が高く、また長時間にわたって高い反応速度係数を維持している。これらの結果より、本発明のε−カプロラクタムの製造方法は、初期の触媒活性が高く、且つ長期間にわたって高い触媒活性を維持できるため、生産性に優れることが分かる。
【００６０】
実施例２〜５および比較例２におけるシクロヘキサノンオキシムの転化率の変化を図３に示した。図３の通り、比較例２では合計反応時間が１６０時間で転化率が９９．０％未満まで減少しているのに対して、実施例２〜５では合計反応時間が１６０時間を越えても９９．０％以上の転化率を維持している。このように、実施例２〜５のゼオライト触媒を用いてε−カプロラクタムを製造した場合、比較例２のゼオライト触媒を用いた時と比較して、長時間にわたって高い転化率を維持している。これらの結果より、本発明のε−カプロラクタムの製造方法は、長期間にわたって高い触媒活性を維持できるため、生産性に優れることが分かる。また、特に実施例１、実施例２、実施例４、及び実施例５のゼオライト触媒を用いてε−カプロラクタムを製造した場合、上記生産性に優れることに加えて、初期の選択率も高いことが分かる。
【図１】
2018051869.tif 000002
【図２】
2018051869.tif 000003
【図３】
2018051869.tif 000004
【国際調査報告】
2018051869.tif 000005
2018051869.tif 000006
2018051869.tif 000007
2018051869.tif 000008